"a多官能メタアクリレートと、b幹がアクリル樹脂からなる枝状ポリマーと、c希釈溶剤を含有する紫外線硬化型樹脂組成物において、レベリング剤を含まず、希釈溶剤は沸点の異なる溶剤の併用であることを特徴とする紫外線硬化型樹脂組成物。請求項1記載の希釈溶剤は、低沸点100°C以下溶剤、中沸点101°C~120°C溶剤、高沸点121°C以上溶剤からなる群から選ばれる、少なくとも二種であることを特徴とする請求項1記載の紫外線硬化型樹脂組成物。プラスチックフィルムに請求項1記載の紫外線硬化型樹脂組成物を塗布し、紫外線を照射してなることを特徴とするハードコートフィルム。しかしながら、防汚剤は相溶性が悪く、レベリング性が著しく低下してハードコート剤を塗工するとスジが入る問題が発生していた。これを解決しようとしてレベリング剤を添加しても顕著な効果が得られないという問題を生じていた。本発明は上記の課題を解決するために検討されたものであり、多官能メタアクリレート及び、幹がアクリル樹脂からなる枝状ポリマーと、希釈溶剤を含有する紫外線硬化型樹脂組成物において、レベリング剤を含まず、希釈溶剤は沸点の異なる溶剤の併用であることを特徴とする紫外線硬化型樹脂組成物である。尚、本明細書で、メタアクリレートとは、アクリレート、又はメタクリレートを意味する。本発明の紫外線硬化型樹脂組成物は、幹がアクリル樹脂からなる枝状ポリマーを用い、希釈溶剤を選択することでスジが入ることなく外観良く塗工できる。また、レベリング剤を配合する必要がない。本発明に用いる多官能メタアクリレートはジペンタエリスリトールヘキサアクリレート、ジペンタエリスリトールペンタアクリレート、ペンタエリスリトールテトラアクリレート、ペンタエリスリトールトリアクリレート、トリメチロールプロパントリアクリレート等が挙げられる。紫外線や電子線の電離放射線による重合の際に用いる開始剤としては、1-ヒドロキシシクロヘキシルフェニルケトン、2,2-ジメトキシ-2-フェニルアセトフェノン、キサントン、フルオレノン、ベンズアルデヒド、フルオレン、アントラキノン、トリフェニルアミン、カルバゾール、3-メチルアセトフェノン、4-クロロベンゾフェノン、4,4’-ジメトキシベンゾフェノン、4,4’-ジアミノベンゾフェノン、ミヒラーケトン、ベンゾインプロピルエーテル、ベンゾインエチルエーテル、ベンジルジメチルケタール、1-4-イソプロピルフェニル-2-ヒドロキシ-2-メチルプロパン-1-オン、2-ヒドロキシ-2-メチル-1-フェニルプロパン-1-オン、チオキサントン、ジエチルチオキサントン、2-イソプロピルチオキサントン、2-クロロチオキサントン、2-メチル-1-[4-メチルチオフェニル]-2-モルホリノ-プロパン-1-オン、2,4,6-トリメチルベンゾイルジフェニルフォスフィンオキサイド、ビス-2,6-ジメトキシベンゾイル-2,4,4-トリメチルペンチルフォスフィンオキシドなどが挙げられ、市販品としてはIrgacure127、184、369、651、500、891、907、Darocure1173、TPOBASFジャパン株式会社製、商品名などが挙げられる。本発明では指紋の付着を目立たないものとするため、幹がアクリル樹脂からなる枝状ポリマーを用いており、a多官能メタアクリレートの100重量部に対して0.03~0.2重量部固形分比配合する。下限に満たないと、指紋の付着が目立ちやすく、上限を超えるとハードコートフィルムの外観が白っぽくなり好ましくない。市販品としては、例えば、ZX-204-A商品名、富士化成工業株式会社製が挙げられる。希釈溶剤は、低沸点100°C以下、中沸点101°C~120°C、高沸点121°C以上であり、これらの群から少なくとも二種以上を選択することにより塗工時のスジが入らないなど、ハードコートフィルムの外観を向上させることができる。低沸点100°C以下溶剤としては、MEKメチルエチルケトン、酢酸エチル、中沸点101°C~120°C溶剤としては、トルエン、IBAイソブチルアルコール、高沸点121°C以上溶剤としては、MIBKメチルイソブチルケトン、酢酸ブチル、PGMプロピレングリコールモノメチルエーテル、シクロヘキサノンなどが挙げられる。c希釈溶剤は、a多官能メタアクリレートと、b幹がアクリル樹脂からなる枝状ポリマーと、c希釈溶剤の総重量に対して、固形分重量は、30~70となるように配合する。特にX低沸点100°C以下溶剤、Y中沸点101°C~120°C溶剤、Z高沸点121°C以上溶剤の三種類を用いるときは、X/XYZ×100=25~50重量Y/XYZ×100=25~50重量Z/XYZ×100=25~50重量の配合にすると極めて塗工スジのない外観が優れたものとなり好ましい。フィルムに紫外線硬化型樹脂組成物を塗布する手段としては、リバースロールコーター、グラビアコーター、ナイフコーター、スクリーン印刷など通常公知の方法で塗布して、硬化させればよい。本発明において用いられるフィルムは、透明なプラスチックフィルムであれば特に限定はないが、なかでも耐候性、加工性、寸法安定性などの点から二軸延伸処理されたポリエステルフィルムが好ましく用いられる。フィルムの厚みは概ね25μm~250μmであればよい。前記のフィルムには、紫外線硬化型樹脂組成物との密着性を向上させる目的で、プライマー処理やサンドブラスト法、溶剤処理法などによる表面の凹凸化処理、あるいはコロナ放電処理、クロム酸処理、オゾン紫外線照射処理などの表面の酸化処理などの表面処理を施すことができる。以下、本発明を実施例、比較例に基づき詳細に説明するが、具体例を示すものであって特にこれらに限定するものではない。ジペンタエリスリトールヘキサアクリレート商品名:KAYARADDPHA、日本化薬株式会社製、固形分1004735重量部、幹がアクリル樹脂からなる枝状ポリマーZX-204-A、商品名、富士化成工業株式会社製0.5重量部、光開始剤商品名:IRGACURE184、BASFジャパン株式会社製、商品名を23.6重量部、HALS高分子光安定剤として、TINUVIN152、BASFジャパン株式会社製、商品名2.4重量部、MEK250重量部、トルエン250重量部を配合し、200のステンレスメッシュで異物を除き、塗工液を得た。塗工液を188μmのPETポリエチレンテレフタレートフィルム商品名:ルミラーU46、東レ株式会社製に10のバーコーターにて塗布し、80°C熱風乾燥機で2分間乾燥後、300mJ/cm2の紫外線を照射して硬化し、ハードコートフィルムを得た。実施例1において、表1に示す溶剤配合に変更した以外は同様に実施した。実施例1において、表1に示す溶剤配合に変更した以外は同様に実施した。実施例1において、表1に示す溶剤配合に変更した以外は同様に実施した。実施例1において、表1に示す溶剤配合に変更した以外は同様に実施した。実施例1において、表1に示す溶剤配合に変更した以外は同様に実施した。実施例1において、表1に示す溶剤配合に変更した以外は同様に実施した。実施例1において、表1に示す溶剤配合に変更した以外は同様に実施した。実施例1において、表1に示す溶剤配合に変更した以外は同様に実施した。実施例1において、表1に示す溶剤配合に変更した以外は同様に実施した。比較例1実施例1において、表2に示す溶剤配合に変更した以外は同様に実施した。比較例2実施例1において、表2に示す溶剤配合に変更した以外は同様に実施した。比較例3実施例1において、表2に示す溶剤配合に変更した以外は同様に実施した。比較例4実施例1において、表2に示す溶剤配合に変更した以外は同様に実施した。比較例5実施例1において、表2に示す溶剤配合に変更した以外は同様に実施した。比較例6実施例1において、表2に示す溶剤配合に変更した以外は同様に実施した。比較例7実施例1において、表2に示す溶剤配合に変更した以外は同様に実施した。比較例8実施例1において、表2に示す溶剤配合に変更した以外は同様に実施した。比較例9比較例1において、シリコーン系レベリング剤としてBYK310ビックケミージャパン株式会社製を2.5重量部添加した以外同様に実施した。比較例10比較例3において、シリコーン系レベリング剤としてBYK310ビックケミージャパン株式会社製を2.5重量部添加した以外同様に実施した。比較例11比較例5において、シリコーン系レベリング剤としてBYK310ビックケミージャパン株式会社製を2.5重量部添加した以外同様に実施した。外観:バーコーターのスジや、塗工ムラの有無を目視にて確認し、スジや塗工ムラがまったく無いものを○、スジや塗工ムラが少量のものを△、スジや塗工ムラが大量にあるものを×と評価した。指紋視認性:指紋の視認性を目視にて確認し、指紋が見えにくいものを○、明らかに見えるものを×とした。鉛筆硬度:JISK5600-5-4に基づき、750g荷重で評価を行った。傷のつかない硬度を記載した。"